(57)【要約】【課題】極表面に施したメッキが取れ難く、物理的強度を備えている電気化学式センサ及び電気伝導率セルを提供する。【解決手段】電極４の表面での測定対象成分の反応に伴い電極４に流れる電流を測定するための電気化学式センサ１Ａは、電極４の表面に灰色を呈する白金メッキ層Ｐが設けられている構成とする。本発明は、溶存水素センサなどの隔膜型センサなどに好適に適用することができる。又、電極４の表面に灰色を呈する白金メッキ層Ｐが設けられている電気伝導率セル１Ｃが提供される。【選択図】図５
2005241622.tif 000002
【特許請求の範囲】
【請求項１】
電極の表面での測定対象成分の反応に伴い前記電極に流れる電流を測定するための電気化学式センサにおいて、
前記電極の表面に灰色を呈する白金メッキ層が設けられていることを特徴とする電気化学式センサ。
【請求項２】
センサ本体の一端に試料中の測定対象成分を透過させる隔膜によって外部と区画される室を備え、前記室の内部に作用極と対極とが配置され、前記作用極と対極とが前記室内に収容された電解液に接触した状態で、前記隔膜を透過した測定対象成分が前記作用極の表面で反応することにより前記作用極と対極との間に流れる電流を測定するための電気化学式センサであり、前記作用極の表面に前記灰色を呈する白金メッキ層が設けられていることを特徴とする請求項１の電気化学式センサ。
【請求項３】
ポーラログラフ式センサ又はガルバニ電池式センサであることを特徴とする請求項１又は２の電気化学式センサ。
【請求項４】
前記電気化学式センサは、溶存水素センサであることを特徴とする請求項１、２又は３の電気化学式センサ。
【請求項５】
前記白金メッキ層は、該白金メッキが成される方向の単位時間当たりの電流密度が０．０５〜０．３ｍＡ／ｃｍ2・ｓの直流電流で白金メッキすることで設けられることを特徴とする請求項１〜４のいずれかの項に記載の電気化学式センサ。
【請求項６】
前記白金メッキ層は、該白金メッキが成される方向の単位時間当たりの電流密度が０．０５〜０．３ｍＡ／ｃｍ2・ｓの直流電流で白金メッキすると共に、その逆極性の直流電流を所定期間流すことで設けられることを特徴とする請求項１〜４のいずれかの項に記載の電気化学式センサ。
【請求項７】
（ａ）白金メッキが成される順方向の電流を所定期間流した後、その逆極性の電流を所定期間流すか、（ｂ）前記順方向の電流を所定期間流した後、前記逆極性の電流を所定期間流し、更に前記順方向の電流を所定期間流すか、（ｃ）前記順方向の電流と前記逆極性の電流とを交互に、それぞれ所定期間複数回ずつ流すことを特徴とする請求項６の電気化学式センサ。
【請求項８】
前記白金メッキ層は、該白金メッキが成される方向の単位時間当たりの電流密度が０．３〜６ｍＡ／ｃｍ2・ｓの交流電流で白金メッキすることで設けられることを特徴とする請求項１〜４のいずれかの項に記載の電気化学センサ。
【請求項９】
試料に接触するように配置された電極間に電圧を印加することにより試料の電気伝導率を測定するための電気伝導率セルにおいて、
前記電極の表面に灰色を呈する白金メッキ層が設けられていることを特徴とする電気伝導率セル。
【請求項１０】
前記白金メッキ層は、該白金メッキが成される方向の単位時間当たりの電流密度が０．０５〜０．３ｍＡ／ｃｍ2・ｓの直流電流で白金メッキすることで設けられることを特徴とする請求項９の電気伝導率セル。
【請求項１１】
前記白金メッキ層は、該白金メッキが成される方向の単位時間当たりの電流密度が０．０５〜０．３ｍＡ／ｃｍ2・ｓの直流電流で白金メッキすると共に、その逆極性の直流電流を所定期間流すことで設けられることを特徴とする請求項９の電気伝導率セル。
【請求項１２】
（ａ）白金メッキが成される順方向の電流を所定期間流した後、その逆極性の電流を所定期間流すか、（ｂ）前記順方向の電流を所定期間流した後、前記逆極性の電流を所定期間流し、更に前記順方向の電流を所定期間流すか、（ｃ）前記順方向の電流と前記逆極性の電流とを交互に、それぞれ所定期間複数回ずつ流すことを特徴とする請求項１１の電気伝導率セル。
【請求項１３】
前記白金メッキ層は、該白金メッキが成される方向の単位時間当たりの電流密度が０．３〜６ｍＡ／ｃｍ2・ｓの交流電流で白金メッキすることで設けられることを特徴とする請求項９の電気伝導率セル。
【発明の詳細な説明】
【技術分野】
【０００１】
本発明は、従来白金黒電極を具備する、例えば、溶存水素センサなどの電気化学式センサ及び電気伝導率セルに関するものである。
【背景技術】
【０００２】
例えば、原子力発電プラントなどでは試料（被検液）中の溶存水素（還元体）の測定が重要であり、計器によるモニタリングが行われている。この溶存水素計のセンサとして、測定対象ガス透過性膜として水素透過性の隔膜を使用したポーラログラフ式のセンサ、即ち、隔膜型ポーラログラフ式センサが主に用いられている。
【０００３】
上記溶存水素計のセンサとして用いられる隔膜型ポーラログラフ式センサ（以下「溶存水素センサ」という。）を例に、従来の隔膜型ポーラログラフ式センサについて説明すると、図１に示すように、溶存水素センサ１Ａは、一般に、白金又は白金族触媒で形成される作用極４と、通常、銀（Ａｇ）或いは銀−塩化銀（Ａｇ／ＡｇＣｌ）で形成される対極５と、これらの電極に接触する電解液７と、水素を選択的に透過する隔膜３とを備えている（２極式）。又、更に参照極を備えたものもある（３極式）。
【０００４】
例えば、図１を参照して２極式のものについて更に説明すれば、隔膜３を通過した水素が電解液７中に溶解して行き、作用極４上において酸化される。そして、電解液７を介して対極５との間で電気化学反応が起こり、そのときに作用極４と対極５との間に流れる電流が水素ガス濃度に比例することを利用して、電流値より水素ガス濃度を知ることができる。
【０００５】
上述のように、溶存水素センサ１Ａでは、作用極４での反応により作用極４と対極５との間に流れる電流量を測定するが、計測開始直後から徐々に感度が劣化するため、頻繁に感度校正をしなければならず、連続測定が困難であった。
【０００６】
この問題を解決するために、作用極４の表面に白金黒メッキを行い（白金黒電極）、作用極４の表面活性を上げることにより感度を維持する方法がとられている。白金黒は、金属白金が非常に細かな海綿状（粉状）になったもので、これが付着した電極は、見掛けの表面積に比べて実表面積が著しく広く、且つ、顕微鏡的に凹凸が大きい。白金黒電極を備えた溶存水素センサ１Ａでは、感度劣化した場合に隔膜を外し、作用極の表面に白金黒を再メッキすることで、感度を回復させることができる。
【０００７】
しかしながら、上述のように、作用極４の表面に白金黒メッキを行い、作用極の表面活性を上げることにより、感度劣化を軽減することが可能であるが、通常の白金黒メッキは、粉状に付着（析出）した金属微粒子であり、脆弱で、作用極４の表面から取れ易い。特に、上記溶存水素センサ１Ａのような隔膜型センサでは、隔膜３の交換などの作業時に白金黒メッキが取れ易く、非常に扱い難い性状である。そして、白金黒メッキが取れた場合には感度低下を起こしてしまう。又、上述のように白金黒メッキは非常に取れ易いため、物理的に汚れを除去することも不可能である。
【０００８】
ところで、特許文献１は、高濃度の水素を計測したり、連続的に計測を行う場合に、経時的に感度が低下したり、ドリフトしたりすることがないように、スパッタリングや真空蒸着などにより、白金触媒薄層を隔膜に形成し、反応部分を一体化させて安定な計測を行うことが開示されている。しかし、斯かる従来技術では、感度劣化した場合に容易に復帰 できない。又、触媒電極の回路を形成するために、極と集電体とを密着させているが、接触の状態を理想状態に維持しなければならず、構造的に複雑である。
【０００９】
従って、極表面の活性を維持していると共に、表面に施したメッキが取れにくく、物理的強度を備えており、しかも、感度劣化した場合に容易に復帰させることができ、構造的にも簡単な電気化学式センサが求められている。
【００１０】
又、同様の問題は、従来、白金黒電極が用いられる電気伝導率測定用のセル（以下、「電気伝導率セル」若しくは単に「セル」という。）においても存在する。つまり、セルは用途に応じて様々な形状のものが実用化され、その極の材質としては、白金や、チタン、ステンレスなど、不活性な金属が用いられ、白金に白金黒メッキを使用したセルも使用されている。極表面に白金黒メッキを施したセルは、極の表面積が拡大するため、分極の影響に対し強く、広い濃度範囲の電気伝導率を測定することが可能であるが、通常、白金黒メッキは、上述のように、粉状に付着した金属微粒子であり、脆弱で取れ易く、非常に扱い難い性状である。又、上記同様、物理的に汚れを除去することも不可能である。そして、白金黒メッキが取れた時には、セル定数が変化してしまう。つまり、白金黒メッキが施されたセルは、長期間使用していくうちに白金黒の脱落により性能が徐々に変化してしまう欠点を持つ。
【００１１】
一方、表面が平滑な、メッキをしない白金や、チタン、ステンレスなどを極として用いたセルでは、分極しないように表面積を確保する必要があり、セル形状を大きくしなければならず、又、測定濃度範囲においても高電気伝導率を測定する場合には感度が低下し、白金黒メッキ付きのセルには性能面で劣る。４端子法は、汚れに強い特徴があるが、常に採用し得る方法ではない。つまり、４端子法は、構造、装置回路が複雑になり、セル形状も小型化が困難であるので、やはり高電気伝導率の測定においては感度が低下することがある。
【００１２】
従って、極表面に施したメッキが取れにくく、物理的強度を備え、しかも、直線性範囲（測定濃度範囲）が広く、セル定数の変化が軽減され、安定した測定が可能な電気伝導率セルが求められている。
【特許文献１】特開平９−１３８２１５号公報
【発明の開示】
【発明が解決しようとする課題】
【００１３】
本発明の目的は、極表面に施したメッキが取れ難く、物理的強度を備えている電気化学式センサ及び電気伝導率セルを提供することである。
【００１４】
本発明の他の目的は、極表面の活性を維持していると共に、感度低下が抑制され、又、感度低下した場合に容易に復帰させることが可能な電気化学式センサを提供することである。
【００１５】
本発明の他の目的は、直線性範囲（測定濃度範囲）が広く、又、セル定数変化が軽減され、安定した測定が可能な電気伝導率セルを提供することがである。
【課題を解決するための手段】
【００１６】
上記目的は本発明に係る電気化学式センサにて達成される。要約すれば、本発明は、電極の表面での測定対象成分の反応に伴い前記電極に流れる電流を測定するための電気化学式センサにおいて、前記電極の表面に灰色を呈する白金メッキ層が設けられていることを特徴とする電気化学式センサである。
【００１７】
本発明の一実施態様によると、前記電気化学式センサは、センサ本体の一端に試料中の測定対象成分を透過させる隔膜によって外部と区画される室を備え、前記室の内部に作用極と対極とが配置され、前記作用極と対極とが前記室内に収容された電解液に接触した状態で、前記隔膜を透過した測定対象成分が前記作用極の表面で反応することにより前記作用極と対極との間に流れる電流を測定するための電気化学式センサであり、前記作用極の表面に前記灰色を呈する白金メッキ層が設けられている。一実施態様では、前記電気化学式センサは、ポーラログラフ式センサ又はガルバニ電池式センサである。又、一実施態様では、前記電気化学式センサは、溶存水素センサである。
【００１８】
本発明の他の態様によると、試料に接触するように配置された電極間に電圧を印加することにより試料の電気伝導率を測定するための電気化学式センサにおいて、前記電極の表面に灰色を呈する白金メッキ層が設けられていることを特徴とする電気伝導率セルが提供される。
【００１９】
上記各本発明の一実施態様によると、前記白金メッキ層は、該白金メッキが成される方向の単位時間当たりの電流密度が０．０５〜０．３ｍＡ／ｃｍ2・ｓの直流電流で白金メッキすることで設けられる。又、他の実施態様によると、前記白金メッキ層は、該白金メッキが成される方向の単位時間当たりの電流密度が０．０５〜０．３ｍＡ／ｃｍ2・ｓの直流電流で白金メッキすると共に、その逆極性の直流電流を所定期間流すことで設けられる。一実施態様では、（ａ）白金メッキが成される順方向の電流を所定期間流した後、その逆極性の電流を所定期間流すか、（ｂ）前記順方向の電流を所定期間流した後、前記逆極性の電流を所定期間流し、更に前記順方向の電流を所定期間流すか、（ｃ）前記順方向の電流と前記逆極性の電流とを交互に、それぞれ所定期間複数回ずつ流す。又、上記各本発明の他の実施態様では、前記白金メッキ層は、該白金メッキが成される方向の単位時間当たりの電流密度が０．３〜６ｍＡ／ｃｍ2・ｓの交流電流で白金メッキすることで設け
られる。
【発明の効果】
【００２０】
本発明によれば、電気化学式センサ又は電気伝導率セルは、極表面に施したメッキが取れ難く、物理的強度を備えている。そして、本発明によれば、電気化学式センサは、極表面の活性を維持していると共に、感度低下が抑制され、又、感度低下した場合に容易に復帰させることができる。又、本発明によれば、電気伝導率セルは、直線性範囲（測定濃度範囲）が広く、又、セル定数変化が軽減され、安定した測定が可能である。
【発明を実施するための最良の形態】
【００２１】
以下、本発明に係る電気化学式センサを図面に則して更に詳しく説明する。
【００２２】
実施例１
本発明による隔膜型センサは、図１を参照して先に説明した基本構成を有する隔膜型ポーラログラフ式センサである溶存水素センサに好適に適用し得る。
【００２３】
溶存水素センサ１Ａは、中空円筒状のセンサ本体２と、その先端開口部に固定されたガス透過性隔膜３と、この隔膜３に近接してセンサ本体２の内部に配置された作用極４と、この作用極４を支持する支持管６の内方外周部に取り付けられた対極５とを備え、センサ本体２と支持管６との間には隔膜３によって外部と区画された室２ａが形成され、この室２ａ内に電解液７が収容される。
【００２４】
例えばガラスにて作製された支持管６は、センサ内部に同軸的に配設され、その先端に上記作用極４が取り付けられている。隔膜３と作用極４との間には厚さが一定の僅かな間隙が形成され、一定の厚さの電解液７の層（電解液層）を形成している。
【００２５】
本実施例では、作用極４は白金で形成され、その接液表面には、詳しくは後述する本発明に従う白金メッキ層Ｐが設けられる。対極５は銀−塩化銀（Ａｇ／ＡｇＣｌ）で形成される。又、電解液７としては、０．１ｍｏｌ／Ｌ  ＨＣｌ＋０．１ｍｏｌ／Ｌ  ＫＣｌを好適に用い得る。
【００２６】
作用極４及び対極５にはそれぞれリード線４ａ及び５ａが接続され、これらリード線４ａ、５ａは支持管６内を通って外部に導出され、電圧印加手段（直流電源）８に接続されている。そして、この作用極４と対極５との間にリード線４ａ及び５ａを介して電源８から所定の電解電圧を連続して印加し、電解電流の定常値を電流計９にて測定することによって試料溶液中の溶存ガス濃度を求めている。つまり、隔膜３を透過した測定対象ガス（ここでは、水素ガス）は、作用極４の面で反応し、そのとき作用極４に流れる溶存ガスの電解電流が電流計９で測定され、溶存水素センサ１Ａで検出した溶存水素濃度を計測するように構成されている。計測結果は測定装置本体（図示せず）に設けた指示計に指示されるか、或いはプリントアウトされる。
【００２７】
本発明者らは、前述の問題を解決するべく鋭意検討した結果、メッキ条件によって、作用極４に設ける白金メッキ層Ｐの触媒機能を維持しながら、白金メッキ層Ｐの状態を変えることが可能であることを見出した。
【００２８】
更に説明すると、図６は、本発明に従う白金メッキ層Ｐを作用極４に設けるメッキ装置の概略構成を示している。本発明に従う白金メッキ方法は、基本的には、従来の白金黒メッキ方法と同様であり、メッキ条件として電流の条件が異なる。即ち、メッキ操作において、先ず、メッキ容器（ビーカーなど）４０内にメッキ液３０を入れ、このメッキ液３０に溶存水素センサ１Ａの少なくとも作用極４の接液表面（カソード）を浸漬し、電流発生器１０の負極をリード線４ａを介して接続する。一方、メッキ液３０に白金極２０（アノード）を浸漬し、リード線２１を介して電流発生器１０の正極を接続する。そして、作用極４と白金極２０との間に、詳しくは後述するようにして電流発生器１０から電流を流すことによって、作用極４に白金を析出させる。
【００２９】
そして、図２に概念図を示すように、概して、メッキ操作における電流を、従来の白金黒メッキ方法よりも、小電流で、長時間流すようにすることにより、本発明に従う灰色を呈する白金メッキ層Ｐを作用極４上に設けることができることが分かった。斯かる白金メッキ層Ｐは、取れ難く、物理的強度も有しており、溶存水素センサ１Ａの感度低下が抑制される。但し、図２の概念図に示すように、メッキする際の電流を、過度に小電流で、長時間とすると、白金メッキ層Ｐは白色を呈するようになり、触媒活性を維持し得なくなる。
【００３０】
図３及び図４をも参照して更に説明すると、メッキ操作における電流の単位時間当たりの電流密度が小さくなるほど、析出した白金結晶の表面は、ざらざらした粗い針状の結晶から、金属粒子の結合した滑らかな状態へと変化する。
【００３１】
図３及び図４は、メッキ条件として電流条件を変化させた際の白金メッキ層Ｐの表面を走査型電子顕微鏡（ＳＥＭ）で観察した結果を示す。即ち、従来の白金黒メッキは、図３（ａ）に示すように、略針状の細かく析出した白金結晶の塊（外径が約１〜３μｍ）を生成する。そして、単位時間当たりの電流密度を小さくなるに従って、図３（ｂ）、図３（ｃ）に示すように、より成長した大きな白金結晶の塊（概略略５〜１５μｍ）が生成するようになる。更に単位時間当たりの電流密度を小さくすると、図４（ａ）に示すように、析出した白金結晶の塊はさらに成長した大きなものとなり（外径５〜２０μｍ）、表面は滑らかな状態へと近づく。
【００３２】
しかし、図４（ｂ）及び図４（ｃ）に示すように、更に単位時間当たりの電流密度を小さくすると、析出した白金結晶は、粒子状とはならず、より滑らかな略一様な状態となる。
【００３３】
このとき、作用極４の表面の白金メッキ層Ｐの外観は、図３（ａ）に示す状態では黒色を呈し、図３（ｂ）、図３（ｃ）、図４（ａ）に示す状態では灰色を呈し、図４（ｂ）、図４（ｃ）に示す状態では白色を呈する。
【００３４】
本発明者らは、白金メッキ電極の表面が灰色（グレー）を呈している範囲において、堅牢で、且つ、感度低下し難い理想的な電極となることを見出した。白金メッキ電極の表面が黒色であるもの、即ち、白金黒電極は、その脆弱さゆえに前述のような問題がある。一方、白金メッキ電極が白色となると、平滑な白金と同等となり、触媒活性が得られないため、感度が低下する。ここで、白金メッキ層Ｐの外観に関し灰色とは、一般の色概念において灰色とされるものは含まれる。より詳細には、本発明者の検討によれば、マンセル表色系でＮ（無彩色）２．０〜Ｎ８．０で表される色を呈する白金メッキ層Ｐが好適であり、より好ましくはＮ３．０〜Ｎ５．０、更に好ましくはＮ３．０で表される色を呈する白金メッキ層Ｐである。
【００３５】
上述のように、本発明に従う白金メッキ方法は、下記の電流条件を除けば従来の白金黒メッキ方法と同様である。
【００３６】
メッキ液としては、従来の白金黒メッキと同じ、ヘキサクロロ白金（ＩＶ）酸（Ｈ2［ＰｔＣｌ6］）の水溶液（通常、３ｇを１００ｍｌの水に溶かしたもの。）に酢酸鉛（通常、０．０２〜０．０３ｇ。）を加えたの溶液を用いることができる。
【００３７】
電流条件としては、直流電流を用いる場合、極に白金メッキが成される方向の電流（以下「順方向電流」という。）の単位時間当たりの電流密度が０．３ｍＡ／ｃｍ2・ｓ以下となる直流電流を用いることが好ましい。一方、順方向電流の単位時間当たりの電流密度は、０．０５ｍＡ／ｃｍ2・ｓ以上とするのが好ましい。従って、メッキ電流として直流を用いる場合には、順方向電流の単位時間当たりの電流密度は、０．０５〜０．３ｍＡ／ｃｍ2・ｓとすることが好ましい。
【００３８】
又、上述のような単位時間当たりの電流密度の順方向電流を流すと共に、所定期間、順方向電流とは逆極性の電流（以下「逆電流」という。）を流すことができる。斯かる逆電流は、順方向電流を所定期間流した後に所定期間流してもよいし、順方向電流と交互にそれぞれ所定期間、複数回ずつ流してもよい。
【００３９】
尚、上述のように逆電流を流す時の電流値は、順方向電流の値の約１０倍程度としてもよく、斯かる電流によって白金メッキ層Ｐが剥離することはない。逆電流を流すことにより、極に付着、吸蔵したヘキサクロロ白金（ＩＶ）酸及び塩素を除くことができ（電解洗浄）、効率的にメッキを行うことができる。
【００４０】
更に、交流電流をも用いてもよい。交流を用いる場合、順方向電流の単位時間当たりの電流密度は６ｍＡ／ｃｍ2・ｓ以下とすることができる。一方、順方向電流の単位時間当たりの電流密度は、０．３ｍＡ／ｃｍ2・ｓ以上とすることが好ましい。従って、メッキ電流として交流を用いる場合には、順方向電流の単位時間当たりの電流密度は、０．３〜６ｍＡ／ｃｍ2・ｓとすることが好ましい。
【００４１】
交流波形は特に限定されず、正弦波、矩形波などを適宜用いることができる。又、交流周波数も適宜選定することができるが、典型的には、直流から商用周波数（５０／６０Ｈｚ）までを好適に用いることができる。
【００４２】
本発明の効果を確認するために、溶存水素センサを下記のように作製し、白金メッキ層Ｐの取れ易さ、機械的強度、感度安定性について評価した。結果を表１に示す。
【００４３】
作用極の表面のメッキ条件（或いはメッキの有無）を除いては、作用極及び対極の面積、材質など、溶存水素センサの他の全ての構成は同じものであった。又、メッキ液（ヘキサクロロ白金（ＩＶ）酸３ｇを１００ｍｌの水に溶かし、酢酸鉛を０．０３ｇ加えたもの）も同じものを用いた。
【００４４】
（測定条件）
・作用極：Ｐｔ
・対極：Ａｇ／ＡｇＣｌ
・測定時印加電圧：５００ｍＶ（作用極−対極間）
・電解液：０．１ｍｏｌ／Ｌ  ＨＣｌ、０．１ｍｏｌ／Ｌ  ＫＣｌ
【００４５】
表１中、具体例例１〜３は、本発明に従う溶存水素センサである。具体例１では、電流として直流を流し、メッキ中に電流の極性を反転し、電解洗浄を行った。具体例２では、電流として交流を流した。又、具体例３では、電流として直流を流したが、メッキ中に電流の極性は反転しなかった。
【００４６】
一方、比較例１〜４は、本発明に従わない溶存水素センサであり、特に、比較例１及び２は、従来の白金黒メッキ方法による白金黒電極を備える溶存水素センサである。又、比較例３は、具体例１〜３と比べて単位時間当たりの電流密度を更に小さくした例であり、比較例４は、白金メッキを施さなかった例である。
【００４７】
【表１】
2005241622.tif 000003
【００４８】
尚、具体例１では、順方向電流を流した後、逆電流を流し、再度、順方向電流を流した（即ち、順方向電流を（１）、逆電流を（２）として、（１）＋（２）＋（１））。しかし、直流電流を用いて順方向電流と逆電流とを流す場合、上記具体例１の態様に限定されず、例えば、順方向電流を（１）、逆電流を（２）として、（１）＋（２）、（１）＋（２）＋（１）＋（２）、或いは（１）＋（２）の繰り返しなどとしてもよい。
【００４９】
具体例１〜３の白金メッキ層Ｐの外観は灰色を呈しており、顕微鏡的に図３（ｃ）に示す表面を有していることが分かった。更なる検討により、他例において、外観が灰色を呈する、顕微鏡的に図３（ｂ）、図４（ａ）の表面を有する白金メッキが作用極４に施された溶存水素センサも上記具体例１〜３と同様の特性を示すことが確認された。
【００５０】
比較例１及び２の白金メッキ層Ｐの外観は黒色を呈しており、顕微鏡的に図３（ａ）に示す表面を有していることが分かった。又、比較例３の白金メッキ層Ｐの外観は白色を呈しており、顕微鏡的に図４（ｃ）に示す表面を有していることが分かった。尚、比較例４の白金メッキ層Ｐの外観は、銀色（金属色）を呈している。
【００５１】
又、白金メッキ層Ｐの取れ易さ、物理的強度を、ティッシュペーパーで拭き取ることで確認した。その結果、具体例１〜３では白金メッキ層Ｐは取れず、比較例１、２ではティッシュペーパー上に黒い結晶が取れた。即ち、具体例１〜３の白金メッキ層Ｐは、比較例１及び２の従来の白金黒メッキ層Ｐよりも取れ難く、又物理的強度も大きいことが分かった。このように、本発明に従う白金メッキ層Ｐ（具体例１〜３）では、例えば、表面をティッシュペーパーなどで拭き取ることにより、物理的に汚れを除去することも可能であることが分かった。
【００５２】
図５に、具体例１〜３、比較例１〜４について、感度安定性を調べた結果を示す。図５中横軸は、経過日数を示し、縦軸は、試験開始時（経過日数０日）の出力に対する経過日数毎の出力相対値（％）を示す。
【００５３】
表１及び図５から、本発明に従う具体例１〜３では、比較例１〜４に比べて感度低下が少ないことが分かる。又、メッキ中に逆電流（交流を用いる場合も含む。）を流した具体 例１及び２では、これを流さなかった具体例３に比べて、更に出力低下が軽減した。具体例１及び２は、略同一の感度安定性を示した。
【００５４】
比較例３の結果から分かるように、メッキする際の単位時間当たりの電流密度を小さくし過ぎると、表面が平滑になり過ぎて、白金メッキを施す効果はなく、白金メッキを施さない場合とほぼ同程度に感度低下を生じた。
【００５５】
本発明に従う白金メッキ層Ｐを備える溶存水素センサ１Ａは、感度が低下した際に、白金メッキ層Ｐを再メッキすることにより設けることで、感度を復帰させることができる。白金メッキ層Ｐを再生させる際には、従来、白金黒メッキを再生する場合に行っていたのと同様、作用極４から一度白金メッキ層Ｐを研磨などにより除去し、洗浄した後、白金メッキを行うのが好ましい。再メッキする際のメッキ条件は、上述と同様である。
【００５６】
従来、白金黒電極を備えた隔膜型センサでは、隔膜の交換時及び／又は電解液交換時には、白金黒メッキが取れ易いため、その都度白金黒メッキの再生を行うことが通常であった。これに対し、本発明に従う白金メッキ層Ｐは、従来の白金黒メッキと比べて堅牢であるため、必ずしも隔膜の交換時及び／又は電解液の交換時にその都度白金メッキ層Ｐの再生を行う必要はなく、感度低下が顕著となった時点で行えばよい。
【００５７】
以上説明したように、本実施例によれば、溶存水素センサの作用極に灰色を呈する白金メッキ層Ｐを設けることによって、該白金メッキ層Ｐを、取れ難く、物理的強度をも備えたものとし得る。又、極表面の活性を維持すると共に、感度低下を抑制することができる。又、本発明によれば、白金メッキ層Ｐを備える極は、感度が低下した場合に容易に再生が可能である。
【００５８】
尚、上記実施例では、本発明に従う白金メッキ層Ｐを備えた隔膜型ポーラログラフ式センサは、溶存水素センサであるとして説明したが、本発明はこれに限定されるものではない。又、本発明は隔膜型のセンサに限定されるものではなく、白金メッキ層Ｐが設けられる極が試料に露出したものであってもよい。
【００５９】
又、上記実施例では、電気化学式センサは、隔膜型ポーラログラフ式センサであるとして説明したが、本発明はこれに限定されるものではない。一例を挙げれば、図７に示すような隔膜型ガルバニ電池式センサ１Ｂなどのガルバニ電池式センサが備える白金電極４の表面に、本発明に従う白金メッキ層Ｐを設けることができる。
【００６０】
図７に示す隔膜型ガルバニ電池式センサ１Ｂは、電源を有さず、使用時に外部から電圧を印加しないことが図１に示すポーラログラフ式センサ１Ａとは異なり、作用極４と対極５とを電解液７中にそれぞれ浸漬して回路を構成することにより、電極間に流れる電流を測定する。このガルバニ電池式センサの極に本発明に従う白金メッキ層Ｐを設ける方法は、上記隔膜型ポーラログラフ式センサの極に対して適用したものと実質的に同じであり、本発明に従う白金メッキ層Ｐを設けることで、上記隔膜型ポーラログラフ式センサの場合と同様の作用効果を奏し得る。
【００６１】
実施例２
次に、本発明の他の実施例について説明する。本実施例では、本発明に従う白金メッキ層を、電気伝導率セルに適用する場合について説明する。
【００６２】
図８は、セル１Ｃの要部概略断面を示す。図８に示すセル１Ｃは、略円柱形状であり、支持管６の先端に、一端部が開放した略円筒状の空間（試料導入部）６ａの内壁から露出するように白金電極４を複数、本実施例では、２つ有する。極は更に多くてもよい。そして、白金電極４、４の間に交流電流を流して、両極間の空間に導入された試料のインピーダンスを計測することで、試料の電気伝導率を計測する。
【００６３】
このセル１１の極に本発明に従う白金メッキ層Ｐを設ける方法は、上記実施例１にて説明した隔膜型ポーラログラフ式センサの極に対して適用したものと実質的に同一である。
【００６４】
本発明に従うことにより、従来の白金黒と同じ若しくはより広い直線性範囲（測定濃度範囲）を維持しながら、白金メッキ層Ｐの状態を変えて、物理的強度を改善することができる。つまり、本発明に従うことにより、取れ難く、測定濃度の広い極を形成することが可能である。
【００６５】
ここで、上記同様、メッキ操作における電流の単位時間当たりの電流密度が小さくなるほど、析出した白金結晶の表面は、ざらざらした粗い針状の結晶から、滑らかな金属粒子の結合した状態へと変化する。このとき、表面の色は黒から、グレー、白へと変化することは上述と同様である。そして、本発明者らは、白金メッキ電極の表面が灰色（グレー）を呈している範囲において、堅牢で、且つ、測定濃度範囲の広い、理想的なセル１１となることを見出した。白金メッキ電極の表面が黒色であるもの、即ち、白金黒電極は、その脆弱さゆえに前述のような問題がある。一方、白金メッキ電極の表面が白色となると、平滑な白金と同等となり、表面積拡大効果が得られないため、測定濃度範囲は狭くなる。
【００６６】
本実施例においても、白金メッキ層Ｐを極に設けるためのメッキ条件は、上記実施例１にて説明したものと同様とすることができる。
【００６７】
本発明の効果を確認するために、セル１Ｃを下記のように作製し、白金メッキ層Ｐの取れ易さ、機械的強度、測定濃度範囲について評価した。結果を表２に示す。
【００６８】
極の表面のメッキ条件（或いはメッキの有無）を除いては、極面積、ボディ材質、測定周波数などは同一とした。又、メッキ液（ヘキサクロロ白金（ＩＶ）酸３ｇを１００ｍｌの水に溶かし、酢酸鉛を０．０３ｇ加えたもの）も同じものを用いた。
【００６９】
Ｐｔ電極に下記表のように白金メッキ層Ｐを設け、２５℃の条件下で塩化カリウム標準液の電気伝導率を測定した。
【００７０】
表２中、具体例４〜６は、本発明に従うセルである。これらの具体例では、メッキ電流として直流を用いた。
【００７１】
一方、比較例５〜７は、本発明に従わないセルである。特に、比較例５は、従来の白金黒メッキ方法による白金黒電極を備えるセルである。又、比較例６は、具体例４〜６と比べて単位時間当たりの電流密度を更に小さくした例であり、比較例７は、白金メッキを施さなかった例である。
【００７２】
【表２】
2005241622.tif 000004
【００７３】
具体例４〜６の白金メッキ層Ｐの外観は灰色を呈しており、顕微鏡的に図３（ｃ）に示す表面を有していることが分かった。一方、比較例５の白金メッキ層Ｐの外観は黒色を呈しており、顕微鏡的に図３（ａ）に示す表面を有していることが分かった。又、比較例６の白金メッキ層Ｐの外観は白色を呈しており、顕微鏡的に図４（ｃ）に示す表面を有していることが分かった。尚、比較例４の白金メッキ層Ｐの外観は、銀色（金属色）を呈している。
【００７４】
又、白金メッキ層Ｐの取れ易さ、物理的強度を、ティッシュペーパーで拭き取ることで確認した。その結果、具体例４〜６では白金メッキ層Ｐは取れず、比較例５ではティッシュペーパー上に黒い結晶が取れた。
【００７５】
図９に、ＪＩＳ  Ｋ  ０１０１による塩化カリウム標準液Ａ（１１１３４ｍＳ／ｍ、２５℃）、Ｂ（１２８６ｍＳ／ｍ、２５℃）、Ｃ（１４０．９ｍＳ／ｍ、２５℃）、Ｄ（１４．７ｍＳ／ｍ、２５℃）を用いて、それぞれの標準液の実際の濃度（電気伝導率）と、被検セル（具体例４〜６、比較例５、６、７）による測定値とから誤差（％）を算出した結果を示す。図９（ａ）、（ｂ）、（ｃ）は、それぞれ測定周波数を３０００Ｈｚ、９００Ｈｚ、６０Ｈｚとして得た結果である。尚、具体例４〜６については、ほぼ同様の結果が得られた。又、比較例６と比較例７とでは、ほぼ同様の結果が得られた。
【００７６】
図９（ａ）〜（ｂ）より、いずれの測定周波数においても、灰色を呈する白金メッキ層Ｐが施された具体例４〜６のセルが、低濃度（低電気伝導率）から高濃度（高電気伝導率）まで誤差（％）が最も少ないことが分かる。又、図９（ａ）〜（ｃ）より、測定周波数を減少させていった場合においても、灰色を呈する白金メッキ層Ｐが施された具体例４〜６のセルでは、低濃度から高濃度まで誤差（％）の増大は比較的少ない。
【００７７】
このように、本発明に従う白金メッキ層Ｐを設けることによって、従来に比べて、標準液の実際の濃度（電気伝導率）に対して誤差（％）が少なく、測定濃度範囲が広いことが確認された。本発明に従う白金メッキ層Ｐが、取れ難く、物理的強度が増大されただけではなく、従来の白金黒メッキと比較して、更に測定濃度範囲が広くなったことは驚くべきことである。これは、本発明に従う白金メッキ層Ｐの表面状態により、従来の白金黒と比較して、より分極の影響を受け難くなったためと考えられる。
【００７８】
又、セルを用いる場合、低濃度の試料を測定する際には、測定周波数を高くすることが行われるが、本発明に従う白金メッキ層Ｐを設けることによって、同一濃度の試料に対して、測定周波数をより低くし得る。これはセルに対する回路の構成の簡易化などの点で極めて有利である。
【００７９】
一方、図９（ａ）〜（ｃ）より、白色を呈する白金メッキ層Ｐが施された比較例６のセルでは、メッキを施さない白金電極を備える比較例７のセルと同様、測定濃度範囲が狭いことが分かる。これは、白金の結晶が密となっているために、表面積拡大効果が得られないためであると考えられる。
【００８０】
尚、上記表２中に、測定濃度範囲の評価結果として、誤差（％）が５％以内のものを測定可能であるものとして示す。
【００８１】
尚、メッキ中に電流の極性を反転させたもの、及びメッキ電流として交流を用いたものについても検討したが、いずれも白金メッキ層Ｐの取れ易さ、機械的強度、測定濃度範囲は、メッキ電流の極性を反転させないものと同程度か若しくはより改善された。
【００８２】
以上説明したように、本実施例によれば、実施例１と同様に、セルの白金電極４に灰色を呈する白金メッキ層Ｐを設けることによって、白金メッキ層Ｐを、取れ難く、物理的強度を備えるものとすることができる。又、セルの直線性範囲（測定濃度範囲）を広くし、又、セル定数の変化を軽減して、安定した測定が可能となる。
【図面の簡単な説明】
【００８３】
【図１】本発明を適用し得る隔膜型ポーラログラフ式センサ（溶存水素センサ）の要部概略構成図である。
【図２】本発明の原理を説明するための概念図である。
【図３】メッキ条件により変化する白金メッキ層表面の走査型電子顕微鏡（ＳＥＭ）画像を示す説明図である。
【図４】メッキ条件により変化する白金メッキ層表面の走査型電子顕微鏡（ＳＥＭ）画像を示す説明図である。
【図５】本発明に従う溶存水素センサの感度安定性を示すグラフ図である。
【図６】白金メッキ方法を説明するための模式図である。
【図７】本発明を適用し得る隔膜型ガルバニ電池式センサの要部概略構成図である。
【図８】本発明を適用し得る電気伝導率セルの要部概略構成図である。
【図９】本発明に従う電気伝導率セルの測定濃度範囲を説明するためのグラフ図である。
【符号の説明】
【００８４】
１Ａ        溶存水素センサ（隔膜型ポーラログラフ式センサ）
１Ｂ        隔膜型ガルバニ電池式センサ
１Ｃ        電気伝導率セル
２          センサ本体
３          隔膜
４          作用極
５          対極
６          支持管
７          電解液
１０        電流発生器
Ｐ          白金メッキ層
【図１】
2005241622.tif 000005
【図２】
2005241622.tif 000006
【図５】
2005241622.tif 000007
【図６】
2005241622.tif 000008
【図７】
2005241622.tif 000009
【図８】
2005241622.tif 000010
【図９】
2005241622.tif 000011
【図３】
2005241622.tif 000012
【図４】
2005241622.tif 000013